(57)【特許請求の範囲】
【請求項１】
〔Ｒ1ＳｉＯ3/2〕、〔Ｒ12ＳｉＯ2/2〕、〔Ｒ13ＳｉＯ1/2〕、〔ＳｉＯ4/2〕から選択される一種または二種以上の構造単位(ここで、Ｒ1は炭素原子数１〜２０の、置換または非置換の、一種または二種以上の一価の有機基である。)からなり、〔Ｒ1ＳｉＯ3/2〕単位の含有量が７０モル％以上で、有機溶剤に不溶のシリコーン微粉末表面が、パーフロロアルキル基含有シラザン及び非置換の炭化水素基含有シラザンでシリル化処理されており、該シリル化処理は、上記シリコーン樹脂微粉末を先ずパーフロロアルキル基含有シラザンでシリル化処理し、次いで、非置換の炭化水素基含有シラザンでシリル化処理するか、または上記シリコーン樹脂微粉末をパーフロロアルキル基含有シラザンと非置換の炭化水素基含有シラザンで、同時にシリル化処理することを特徴とする撥水、撥油性シリコーン樹脂微粉末。
【請求項２】
シリコーン樹脂微粉末が、アルカリ性物質の水溶液に一種または二種以上のオルガノアルコキシシランを添加し、加水分解、縮合反応させることにより製造されたものである請求項１に記載の撥水、撥油性シリコーン樹脂微粉末。
【請求項３】
シリコーン樹脂微粉末の形状が、球状であり、平均粒径が０.１〜５０μｍである請求項１または２に記載の撥水、撥油性シリコーン樹脂微粉末。
【請求項４】
Ｒ1がメチル基である請求項１〜３のいずれか１項に記載の撥水、撥油性シリコーン樹脂微粉末。
【請求項５】
パーフロロアルキル基含有シラザンが、一般式ＲｆＳｉ(ＮＨ)3/2、ＲｆＳｉ(Ｒ2)ＮＨまたは[ＲｆＳｉ(Ｒ22)]2ＮＨで示されるシラザン(ここで、Ｒｆは炭素原子数３〜１２のパーフロロアルキル基含有有機基、Ｒ2はメチル基である。)である請求項１〜４のいずれか１項に記載の撥水、撥油性シリコーン樹脂微粉末。
【請求項６】
パーフロロアルキル基含有シラザンが、パーフロロオクチル基を含有し、且つ、非置換の炭化水素基含有シラザンが、ヘキサメチルジシラザンである請求項１〜５のいずれか１項に記載の撥水、撥油性シリコーン樹脂微粉末。
【請求項７】
シリコーン樹脂微粉末を先ずパーフロロアルキル基含有シラザンでシリル化処理し、次いで、非置換の炭化水素基含有シラザンでシリル化処理するか、またはシリコーン樹脂微粉末をパーフロロアルキル基含有シラザンと非置換の炭化水素基含有シラザンで、同時にシリル化処理することを特徴とする請求項１〜６のいずれか１項に記載の撥水、撥油性シリコーン樹脂微粉末の製造方法。
【発明の詳細な説明】
【０００１】
【発明の属する技術分野】
本発明は、塗料、コーティング剤の表面滑り性、撥水、撥油性付与剤、化粧品、ワックスの伸展性、表面滑り性、撥水、撥油性付与剤、プラスチックフィルムのブロッキング防止剤として好適な撥水、撥油性シリコーン樹脂微粉末に関する。
【０００２】
【従来の技術】
従来より各種のポリオルガノシルセスキオキサン微粉末が提案されている。例えば、メチルトリクロロシランを水中で加水分解、縮合反応させる方法(ベルギー特許第５７２４１２号)、メチルトリアルコキシシランをアルカリ金属水酸化物、アンモニアまたは有機アミンの水溶液中で加水分解、縮合反応させる方法(特公昭４０−１６９１７号公報)、メチルトリアルコキシシランをアルカリ土類金属水酸化物またはアルカリ金属炭酸塩の水溶液中で加水分解、縮合反応させる方法(特公昭５６−３９８０８号公報)、メチルトリアルコキシシランをアンモニアまたは有機アミンの水溶液中で加水分解、縮合反応させ、７０〜８０℃で加熱することにより縮合反応を促進させ、その生成物を洗浄した後、粉末化する方法(特公平２−２２７６７号公報)、炭化水素基が炭素原子数６以下のオルガノトリアルコキシシランを有機酸の存在下に加水分解させた後、アルカリ水溶液中で縮合反応させる方法(特開平１−２１７０３９号公報)、メチル基の他、長鎖アルキル、フェニル基、官能基含有のアルキル基等を含むポリオルガノシルセスキオキサン微粒末(特開平４−２０２３２５号公報)、ポリメチルシルセスキオキサンの表面のポリメチルシルセスキオキサン分子にアルケニル基、フェニル基、エポキシ基、アクリロキシ基及びアミノ基から選ばれる官能基を含む有機基が結合してなる表面変性ポリメチルシルセスキオキサン球状微粒子(特開平２−１６３１２７号公報)等が提案されている。
【０００３】
これらの方法で得られたポリオルガノシルセスキオキサン微粉末は、合成樹脂、天然ゴム、合成ゴムの滑り性、耐摩耗性付与、塗料、インキ、コーティング剤の表面滑り性付与、化粧品、ワックスの伸展性、表面滑り性付与等のために、それら材料に添加されている。しかし、塗料、コーティング剤、化粧品、ワックス等は、更に、撥水性、撥油性の両方が要求される場合があるが、この場合、撥水性は必ずしも充分でなく、撥油性は乏しい。これはポリオルガノシルセスキオキサン微粉末の表面に若干のシラノール基が存在しており、これが撥水性を不充分にする原因となっている。
【０００４】
そこで、パーフロロアルキルシルセスキオキサン単位を含有するポリオルガノシルセスキオキサン微粒子とする方法(特開平４−１２２７３１号公報)、ポリメチルシルセスキオキサン微粉末の表面を非置換の炭化水素基を含有するシリル化剤で処理する方法(特開平１-１８５３６７号公報)、ポリメチルシルセスキオキサン微粉末の表面をポリフロロアルキル基を含むシリル化剤で処理する方法(特開平２-１５０４２６号公報)、水中でシルセスキオキサン微粉末の表面をヘキサメチルジシラザン及び／またはジビニルテトラメチルジシラザンで処理する方法(特開平３−２４４６３６号公報)等が提案されている。
これらの方法で得られたシリコーン樹脂微粒子または微粉末は、撥水性はある程度改良されるものの、撥油性はまだ不充分なものであった。
【０００５】
【発明が解決しようとする課題】
本発明は、上記問題点を解決するものであり、撥水、撥油性の両方に優れたシリコーン樹脂微粉末を提供することを課題とする。
【０００６】
【課題を解決するための手段】
即ち、本発明は、〔Ｒ1ＳｉＯ3/2〕、〔Ｒ12ＳｉＯ2/2〕、〔Ｒ13ＳｉＯ1/2〕、〔ＳｉＯ4/2〕から選択される一種または二種以上の構造単位(ここで、Ｒ1は炭素原子数１〜２０の、置換または非置換の、一種または二種以上の一価の有機基である。)からなり、〔Ｒ1ＳｉＯ3/2〕単位含有量が７０モル％以上で、有機溶剤に不溶であるシリコーン微粉末表面が、パーフロロアルキル基含有シラザン及び非置換の炭化水素基含有シラザンでシリル化処理されている撥水、撥油性シリコーン樹脂微粉末に関する。
【０００７】
【発明の実施の形態】
本発明の撥水、撥油性シリコーン樹脂微粉末の構造単位におけるＲ1は炭素原子数１〜２０の、置換または非置換の一価の有機基であり、例えば、メチル、エチル、プロピル、ブチル、ペンチル、ヘキシル、ヘプチル、オクチル、ノニル、デシル、トリデシル、テトラデシル、ヘキサデシル、オクタデシル、エイコシルなどのアルキル基；シクロブチル、シクロペンチル、シクロヘキシルなどのシクロアルキル基；ビニル、アリルなどの不飽和アルキル基；フェニル基、トリル基などのアリール基；β−フェニルプロピルなどのアラルキル基及びこれらの炭化水素基の炭素原子に結合する水素原子の一部または全部が、アミノ、エポキシ、アクリロキシ、メタクリロキシ、アクリロイル、メタクリロイル、メルカプト、シアノなどの官能性基で置換された一価の有機基の中から選択される一種あるいは二種以上のものである。これらの中ではメチル基が最も好ましい。
【０００８】
これらの構造単位の中では〔Ｒ1ＳｉＯ3/2〕が７０モル％以上であることが必要で、好ましくは９０モル％以上である。これは、微粒子が柔らかいと、表面滑り性が不十分となること、微粒子の真比重が高いと基材に配合したときに沈降を起こしやすくなるので真比重は低い方が望ましいこと、また有機溶剤に溶解してしまうと、有機溶剤を含む材料においては、表面滑り性、撥水性、撥油性等の特性が不十分となるため、有機溶剤に対し不溶であることが必要なことなどに由来している。
【０００９】
本発明のシリコーン樹脂微粉末の形状は、球状、不定形、鱗片状、針状、板状などのいずれでもよいが、基材中への分散性に優れる球状が最も好ましい。また、このシリコーン樹脂微粉末の平均粒径は、０.１μｍより小さいと滑り性付与効果が低下し、逆に５０μｍより大きいと基材の強度を低下させるため、０．１〜５０μｍが好ましく、より好ましくは０.５〜２０μｍである。
【００１０】
本発明のシリコーン樹脂微粉末の製造方法は、前述の特公昭４０−１６９１７号公報、特公昭５６−３９８０８号公報、特公平２−２２７６７号公報等に提案されている公知の方法に従って行えばよく、例えば、アルカリ性物質の水溶液にオルガノアルコキシシランあるいはそれらの混合物を添加し、加水分解、縮合反応させることにより製造できる。中でも水への溶解性、触媒活性及び揮発により粉末から容易に除去できることから、アルカリ性物質としてアンモニアを使用する方法が望ましいとされ、これには一般的に市販されているアンモニア水溶液(濃度２５〜３０％)を使用すればよい。
上記のようにして得られた水性分散液から、水及び副生アルコールを、加熱、乾燥等により除去することで、シリコーン樹脂微粉末を得ることができる。この得られたシリコーン樹脂微粉末が凝集している場合には、粉砕機で解砕することも必要である。
【００１１】
本発明においては、上記のようにして得られたシリコーン樹脂微粉末に、一般式ＲｆＳｉ(ＮＨ)3/2、ＲｆＳｉ(Ｒ2)ＮＨまたは[ＲｆＳｉ(Ｒ22)]2ＮＨで示され、Ｒｆの炭素原子数が好ましくは３〜１２のパーフロロアルキル基含有シラザン及び炭素原子数が好ましくは１〜５の非置換の炭化水素基含有シラザンでシリル化処理を施す。Ｒｆの炭素原子数が多くなると反応性が低下するため、炭素原子数３〜１２のパーフロロアルキル基含有有機基が好ましく、Ｒ2はメチル基が好ましい。また、非置換の炭化水素基含有シラザンは、炭素原子数が多くなると反応性が低下または撥水、撥油性が不十分となるため、炭素原子数１〜５が好ましい。
【００１２】
本発明におけるパーフロロアルキル基含有シラザンとしては、例えば、ＣＦ3Ｃ2Ｈ4Ｓｉ(ＣＨ3)2ＮＨＳｉ(ＣＨ3)2Ｃ2Ｈ4ＣＦ3、Ｃ2Ｆ5Ｃ2Ｈ4Ｓｉ(ＣＨ3)2ＮＨＳｉ(ＣＨ3)2Ｃ2Ｈ4Ｃ2Ｆ5、Ｃ3Ｆ7Ｃ2Ｈ4Ｓｉ(ＣＨ3)2ＮＨＳｉ(ＣＨ3)2Ｃ2Ｈ4Ｃ3Ｆ7、Ｃ4Ｆ9Ｃ2Ｈ4Ｓｉ(ＣＨ3)2ＮＨＳｉ(ＣＨ3)2Ｃ2Ｈ4Ｃ4Ｆ9、Ｃ5Ｆ11Ｃ2Ｈ4Ｓｉ(ＣＨ3)2ＮＨＳｉ(ＣＨ3)2Ｃ2Ｈ4Ｃ5Ｆ11、Ｃ6Ｆ13Ｃ2Ｈ4Ｓｉ(ＣＨ3)2ＮＨＳｉ(ＣＨ3)2Ｃ2Ｈ4Ｃ6Ｆ13、Ｃ8Ｆ17Ｃ2Ｈ4Ｓｉ(ＣＨ3)2ＮＨＳｉ(ＣＨ3)2Ｃ2Ｈ4Ｃ8Ｆ17、[ＣＦ3Ｃ2Ｈ4Ｓｉ(ＣＨ3)ＮＨ]n、[Ｃ8Ｆ17Ｃ2Ｈ4Ｓｉ(ＣＨ3)ＮＨ]n、[ＣＦ3Ｃ2Ｈ4Ｓｉ(ＮＨ)3/2]n、[Ｃ8Ｆ17Ｃ2Ｈ4Ｓｉ(ＮＨ)3/2]n等が挙げられ、中でも撥油性に優れる微粉末が得られることからパーフロロオクチル基含有シラザンが最も好ましい。
【００１３】
本発明における炭素原子数が、好ましくは、１〜５の非置換の炭化水素基を含有するシラザンとしては、例えば、(ＣＨ3)3ＳｉＮＨＳｉ(ＣＨ3)3、(Ｃ2Ｈ5)3ＳｉＮＨＳｉ(Ｃ2Ｈ5)3、(Ｃ3Ｈ7)3ＳｉＮＨＳｉ(Ｃ3Ｈ7)3、Ｃ3Ｈ7Ｓｉ(ＣＨ3)2ＮＨＳｉ(ＣＨ3)2Ｃ3Ｈ7、Ｃ5Ｈ11Ｓｉ(ＣＨ3)2ＮＨＳｉ(ＣＨ3)2Ｃ5Ｈ11、[(ＣＨ3)2ＳｉＮＨ]n、[(Ｃ2Ｈ5) 2、ＳｉＮＨ]n、[(Ｃ4Ｈ9)2ＳｉＮＨ]n、[(ＣＨ3)Ｓｉ(Ｃ5Ｈ11)ＮＨ]n、[(ＣＨ3)Ｓｉ(Ｃ5Ｈ11)ＮＨ]n、[ＣＨ3Ｓｉ(ＮＨ)3/2]n、[Ｃ2Ｈ5Ｓｉ(ＮＨ)3/2]n、[Ｃ3Ｈ7Ｓｉ(ＮＨ)3/2]n、[Ｃ5Ｈ11Ｓｉ(ＮＨ)3/2]n等が挙げられ、中でも反応性と未反応物除去の容易さから、ヘキサメチルジシラザンが最も好ましい。
【００１４】
本発明の撥水、撥油性シリコーン樹脂微粉末の製造方法においては、これらパーフロロアルキル基含有シラザン及び非置換の炭化水素基含有シラザンによるシリコーン樹脂微粉末表面のシリル化処理は、パーフロロアルキル基含有シラザンで先に処理し、その後に、非置換の炭化水素基含有シラザンで処理するか、もしくは、パーフロロアルキル基含有シラザンと非置換の炭化水素基含有シラザンで同時に処理することが必要である。先に非置換の炭化水素基含有シラザンで処理すると、撥油性に優れたシリコーン樹脂微粉末が得られない。
これらシラザンによるシリル化の方法は、例えば、先ず、シリコーン樹脂微粉末表面に、水を気相、液相あるいは固相で、０〜２００℃で接触させ、次いで、シラザンを気相、液相あるいは固相で０〜３００℃で接触させる。必要に応じて、更に、５０〜３００℃で加熱し、未反応のシリル化剤を除去して、本発明の撥水、撥油性シリコーン樹脂微粉末を得ることができる。
シリコーン樹脂微粉末表面を、先ずパーフロロアルキル基含有シラザンでシリル化処理し、その後、非置換の炭化水素基含有シラザンでシリル化処理する場合には、各シリル化処理において、上記操作を繰り返し行えばよい。得られた撥水、撥油性シリコーン樹脂微粉末が凝集している場合には、粉砕機で解砕することも必要である。
【００１５】
【実施例】
次に実施例を示して、本発明を更に詳細に説明するが、本発明はこれらによってのみ限定されるものではない。また、％は全て重量％である。
(実施例１)
５リットルのガラスフラスコに水３,６７２ｇ及びアンモニア水(濃度２８％)８６ｇを仕込み、水温２０℃としたところ、ｐＨは１１.６であった。翼回転数１５０ｒｐｍの条件で錨型撹拌翼により撹拌し、メチルトリメトキシシラン７４２ｇを３時間かけて滴下し、この間、液温を１５〜２５℃に保ち、更に１時間反応させた後、５５〜６０℃まで加熱し、引き続き１時間撹拌し、得られた液を加圧濾過器を用いて含水量約３０％のケーキ状物とした。次いで、このケーキ状物を熱風循環乾燥機中で１０５℃の温度で乾燥し、乾燥物をジェットミルで解砕し、シリコーン樹脂粉末(Ａ)２５０gを得た。
【００１６】
上記で得られたシリコーン樹脂微粉末(Ａ)２００ｇを２リットルのプラネタリーミキサーに仕込み、撹拌しながら水１ｇを添加し、密閉後、更に、６０℃で１０時間撹拌した。次いで、室温まで冷却した後、３％のＣ8Ｆ17Ｃ2Ｈ4Ｓｉ(ＮＨ)3/2のヘキサフロロメタキシレン〔Ｃ6Ｈ4(ＣＦ3)2〕溶液６７ｇを撹拌下添加し、密閉後、更に、２４時間撹拌し、その後、１２０℃に昇温し、窒素ガスを通気しながらヘキサフロロメタキシレン及び副生成物のアンモニアを除去した。
【００１７】
次いで、撹拌しながら水２ｇを添加し、密閉後、更に、６０℃で１０時間撹拌した。室温まで冷却した後、ヘキサメチルジシラザン２gを撹拌下添加し、密閉後、更に、２４時間撹拌し、その後１２０℃に昇温し、窒素ガスを通気しながら、残存ヘキサメチルジシラザン及び副生成物のアンモニアを除去した。乾燥物をジェットミルで解砕し撥水、撥油性シリコーン樹脂微粉末を得た。得られた撥水、撥油性シリコーン樹脂微粉末を光学顕微鏡で観察したところ、これは球状であることが確認され、界面活性剤を用いて水に分散させて、その平均粒径をマルチサイザーII(コールター社製、商品名)を用いて測定したところ、２.１μｍであった。また、撥水、撥油性を表１に示す濃度のエタノール水に添加し、軽く撹拌して評価したところ、表１に示す結果を得た。
【００１８】
(実施例２)
実施例１で得られたシリコーン樹脂微粉末(Ａ)２００ｇを２リットルのプラネタリーミキサーに仕込み、撹拌しながら、水２ｇを添加し、密閉後、更に、６０℃で１０時間撹拌した。室温まで冷却した後、３％のＣ8Ｆ17Ｃ2Ｈ4Ｓｉ(ＮＨ)3/2のヘキサフロロメタキシレン溶液１３３ｇを撹拌下添加し、密閉後、更に、２４時間撹拌し、その後、１２０℃に昇温し、窒素ガスを通気しながら、ヘキサフロロメタキシレン及び副生成物のアンモニアを除去した。
【００１９】
次いで、撹拌しながら、水２ｇを添加し、密閉後、更に、６０℃で１０時間撹拌した。室温まで冷却した後、ヘキサメチルジシラザン２ｇを撹拌下添加し、密閉後、更に、２４時間撹拌し、その後１２０℃に昇温し、窒素ガスを通気しながら、残存ヘキサメチルジシラザン及び副生成物のアンモニアを除去した。乾燥物をジェットミルで解砕し、撥水、撥油性シリコーン樹脂微粉末を得た。得られた撥水、撥油性シリコーン樹脂微粉末の形状、平均粒径、撥水、撥油性を評価した結果を表１に示した。
【００２０】
(実施例３)
実施例１で得られたシリコーン樹脂微粉末(Ａ)２００ｇを２リットルのプラネタリーミキサーに仕込み、撹拌しながら、水３ｇを添加し、密閉後、更に、６０℃で１０時間撹拌した。室温まで冷却した後、３％のＣ8Ｆ17Ｃ2Ｈ4Ｓｉ(ＮＨ)3/2のヘキサフロロメタキシレン溶液６７ｇ及びヘキサメチルジシラザン２ｇの混合液を撹拌下に添加し、密閉後、更に、２４時間撹拌し、その後、１２０℃に昇温し、窒素ガスを通気しながら、ヘキサフロロメタキシレン及び副生成物のアンモニアを除去した。乾燥物をジェットミルで解砕し、撥水、撥油性シリコーン樹脂微粉末を得た。得られた撥水、撥油性シリコーン樹脂微粉末の形状、平均粒径、撥水、撥油性を評価した結果を表１に示した。
【００２１】
(実施例４)
５リットルのガラスフラスコに水３,８２３ｇ及びアンモニア水(濃度２８％)９０ｇを仕込み、水温２０℃としたところ、ｐＨは１１.６であった。翼回転数１５０ｒｐｍの条件で錨型撹拌翼により撹拌し、メチルトリメトキシシラン９０ｇ、テトラメトキシシラン１.０ｇ及びトリメチルシラノール０.６ｇを投入し１０分撹拌した後、メチルトリメトキシシラン４９５ｇを３時間かけて滴下し、この間、液温を１５〜２５℃に保ち、更に、１時間反応を行った後、５５〜６０℃まで加熱し、引き続き１時間撹拌し、得られた液を加圧濾過器を用いて含水量約３０％のケーキ状物とした。次いで、このケーキ状物を熱風循環乾燥機中で１０５℃で乾燥し、乾燥物をジェットミルで解砕し、シリコーン樹脂微粉末(Ｂ)２１０gを得た。
【００２２】
上記で得られたシリコーン樹脂微粉末(Ｂ)２００ｇを２リットルのプラネタリーミキサーに仕込み、撹拌しながら、水１ｇを添加し、密閉後、更に、６０℃で１０時間撹拌した。室温まで冷却した後、３％のＣ8Ｆ17Ｃ2Ｈ4Ｓｉ(ＮＨ)3/2のヘキサフロロメタキシレン溶液６７ｇを撹拌下添加し、密閉後、更に、２４時間撹拌し、その後、１２０℃に昇温し、窒素ガスを通気しながら、ヘキサフロロメタキシレン及び副生成物のアンモニアを除去した。
【００２３】
次いで、撹拌しながら、水２ｇを添加し、密閉後、更に、６０℃で１０時間撹拌した。室温まで冷却した後、ヘキサメチルジシラザン２ｇを撹拌下添加し、密閉後、更に、２４時間撹拌し、その後、１２０℃に昇温し、窒素ガスを通気しながら、残存ヘキサメチルジシラザン及び副生成物のアンモニアを除去した。乾燥物をジェットミルで解砕し、撥水、撥油性シリコーン樹脂微粉末を得た。得られた撥水、撥油性シリコーン樹脂微粉末の形状、平均粒径、撥水、撥油性を評価した結果を表１に示した。
【００２４】
(比較例１)
実施例１で得られたシリコーン樹脂微粉末(Ａ)について、その形状、平均粒径、撥水、撥油性を評価し、その結果を表１に示した。
【００２５】
(比較例２)
実施例１で得られたシリコーン樹脂微粉末(Ａ)２００ｇを２リットルのプラネタリーミキサーに仕込み、撹拌しながら、水１ｇを添加し、密閉後、更に、６０℃で１０時間撹拌した。室温まで冷却した後、３％のＣ8Ｆ17Ｃ2Ｈ4Ｓｉ(ＮＨ)3/2のヘキサフロロメタキシレン溶液６７ｇを撹拌下添加し、密閉後、更に、２４時間撹拌し、その後、１２０℃に昇温し、窒素ガスを通気しながら、ヘキサフロロメタキシレン及び副生成物のアンモニアを除去した。乾燥物をジェットミルで解砕し、シリコーン樹脂微粉末を得た。得られたシリコーン樹脂微粉末の形状、平均粒径、撥水、撥油性を評価した結果を表１に示した。
【００２６】
(比較例３)
実施例１で得られたシリコーン樹脂微粉末(Ａ)２００ｇを２リットルのプラネタリーミキサーに仕込み、撹拌しながら、水２ｇ添加し、密閉後、更に、６０℃で１０時間撹拌した。室温まで冷却した後、ヘキサメチルジシラザン２ｇを撹拌下添加し、密閉後、更に、２４時間撹拌し、その後、１２０℃に昇温し、窒素ガスを通気しながら、残存ヘキサメチルジシラザン及び副生成物のアンモニアを除去した。乾燥物をジェットミルで解砕し、撥水性シリコーン樹脂微粉末を得た。得られた撥水性シリコーン樹脂微粉末の形状、平均粒径、撥水、撥油性を評価した結果を表１示した。
【００２７】
(比較例４)
実施例１で得られたシリコーン樹脂微粉末(Ａ)２００ｇを２リットルのプラネタリーミキサーに仕込み、撹拌しながら、水２ｇを添加し、密閉後、更に、６０℃で１０時間撹拌した。室温まで冷却した後、ヘキサメチルジシラザン２ｇを撹拌下添加し、密閉後、更に、２４時間撹拌し、その後、１２０℃に昇温し、窒素ガスを通気しながら、残存ヘキサメチルジシラザン及び副生成物のアンモニアを除去した。
【００２８】
次いで、撹拌しながら、水１ｇを添加し、密閉後、更に、６０℃で１０時間撹拌した。室温まで冷却した後、３％のＣ8Ｆ17Ｃ2Ｈ4Ｓｉ(ＮＨ)3/2のヘキサフロロメタキシレン溶液６７ｇを撹拌下添加し、密閉後、更に、２４時間撹拌し、その後、１２０℃に昇温し、窒素ガスを通気しながら、ヘキサフロロメタキシレン及び副生成物のアンモニアを除去した。乾燥物をジェットミルで解砕し、シリコーン樹脂微粉末を得た。得られたシリコーン樹脂微粉末の形状、平均粒径、撥水、撥油性を評価した結果を表１に示した。
【００２９】
【表１】
0003874240.tif 000002
【００３０】
（実施例の総括）
本発明におけるシリル化法によって処理された実施例１〜４のシリコーン樹脂微粉末は全て水上に浮いて撥水性を示し、且つ、１０％〜４０％のエタノール水に対し全て撥油性を示した。
シラザンで全くシリル化処理してない比較例１、パーフルロロアルキル基含有シラザンのみでシリル化処理した比較例２、非置換の炭化水素基含有シラザンのみでシリル化処理した比較例３、非置換の炭化水素基含有シラザンによる処理を、パーフルロロアルキル基含有シラザンによる処理に先行させた比較例４は、ともに撥水性は示したが、２０％エタノール水及びそれ以上の高濃度のエタノール水に対し、全て撥油性を示さなかった。
【００３１】
【発明の効果】
本発明の撥水、撥油性シリコーン樹脂微粉末は、優れた撥水、撥油性の両方を同時に示し、各種材料に配合することにより、それらに優れた表面滑り性、撥水、撥油性を付与する。